(57)【要約】【課題】  銀アンミン錯体を含む銀溶液を危険な雷銀が発生しないように管理する方法および危険な雷銀の発生を抑えながら銀アンミン錯体を含む銀溶液から銀粉を製造する方法を提供する。【解決手段】  銀およびアンモニアを少なくとも含有する銀溶液の管理方法では、銀溶液中の全塩素および全炭酸の合計モル濃度を該銀溶液中の全銀のモル濃度で除した値を１と等しくするか又は１より大きくなるように管理する。また、銀およびアンモニアを少なくとも含有する銀溶液に還元剤を添加して銀イオンを還元する銀粉の製造方法では、銀溶液中の全塩素および全炭酸の合計モル濃度を該銀溶液中の全銀のモル濃度で除した値を１と等しくするか又は１より大きく５以下にする。【選択図】  なし【特許請求の範囲】
【請求項１】
銀およびアンモニアを少なくとも含有する銀溶液の管理方法であって、銀溶液中の全塩素および全炭酸の合計モル濃度を該銀溶液中の全銀のモル濃度で除した値を１と等しくするか又は１より大きくすることを特徴とする銀溶液の管理方法。
【請求項２】
前記銀溶液が、アンモニアを含有する水溶液に銀塩を溶解したものであることを特徴とする、請求項１に記載の銀溶液の管理方法。
【請求項３】
前記銀塩が、酸化銀、炭酸銀、塩化銀、および硝酸銀からなる群より選ばれた１種以上であることを特徴とする、請求項２に記載の銀溶液の管理方法。
【請求項４】
銀およびアンモニアを少なくとも含有する銀溶液に還元剤を添加して銀イオンを還元する銀粉の製造方法であって、前記銀溶液中の全塩素および全炭酸の合計モル濃度を該銀溶液中の全銀のモル濃度で除した値を１と等しくするか又は１より大きく５以下にすることを特徴とする銀粉の製造方法。
【請求項５】
前記銀溶液が、アンモニアを含有する水溶液に銀塩を溶解したものであることを特徴とする、請求項４に記載の銀粉の製造方法。
【請求項６】
前記銀塩が、酸化銀、炭酸銀、塩化銀、および硝酸銀からなる群より選ばれた１種以上であることを特徴とする、請求項５に記載の銀粉の製造方法。
【請求項７】
前記還元剤が、ヒドラジン、ヒドラジニウム塩、アスコルビン酸、ホルマリン、および酒石酸からなる群より選ばれた１種以上であることを特徴とする、請求項４〜６のいずれかに記載の銀粉の製造方法。
【発明の詳細な説明】
【技術分野】
【０００１】
本発明は、銀溶液の管理方法および銀粉の製造方法に関し、特に、爆発性を有する雷銀の生成を抑えて安全に銀溶液を管理する方法および銀粉を製造する方法に関する。
【背景技術】
【０００２】
電子機器における配線層や電極などの導電膜の形成には、樹脂型銀ペーストや焼成型銀ペーストのような銀粉を含んだ銀ペーストが多用されている。これら銀ペーストは加熱硬化あるいは加熱焼成によって銀粉が連なり、電気的に接続した電流パスを形成する。従って銀ペーストを塗布又は印刷してから加熱硬化または加熱焼成することにより、所望のパターンを有する導電膜を形成することができる。
【０００３】
例えば、樹脂型銀ペーストの場合は、銀粉、樹脂、硬化剤、および溶剤などからなる銀ペーストを回路パターンや端子形状に印刷し、１００℃〜２００℃で加熱硬化させて配線や電極用の導電膜を形成することができる。一方、焼成型銀ペーストの場合は、銀粉、ガラス、および溶剤などからなる銀ペーストを回路パターンや端子形状に印刷し、６００℃〜８００℃で加熱焼成して配線や電極用の導電膜を形成することができる。
【０００４】
かかる銀ペーストに使用する銀粉の粒径は一般に０.１μｍから数μｍ程度であり、形成する配線の幅や電極の厚さに応じて異なる粒径の銀粉が使用される。銀粉はペースト中で均一に分散させることが望ましく、これにより均一な厚みと幅を有する配線や均一な厚みを有する電極を形成することができる。
【０００５】
ところで、銀ペーストの製造では、製造コストに占める割合が高い銀粉のコストを低く抑えることが重要視されており、このため、効率よく銀粉を作製できる湿式還元法が数多く提案されている。例えば特許文献１には、湿式還元法による銀粉の製造方法として、有機酸の存在下で銀錯体を還元する方法が示されている。この方法は、後述する雷銀の生成を回避できるという利点を有しているが、有機酸を用いて銀錯体を生成するため銀量と同じレベルの量の有機酸を添加する必要があり、薬剤コストが高いという問題を有している。また、その廃液はＣＯＤ（化学的酸素要求量）が高い上、残留有機物を分解する必要があるため、その処理にも多額のコストが必要となる。
【０００６】
そこで特許文献２では、イオン交換水に硝酸銀およびアンモニアを加えて銀アンミン錯体の溶液を調製した後、還元剤水溶液で銀イオンを還元して銀粉を製造する方法が提案されている。アンモニアは銀イオンと安定な錯体を形成するため還元反応を制御しやすく、湿式還元法による銀粉の製法では有効な成分である。さらにアンモニアは有機酸と比べて薬剤コストが低い上、廃液処理において容易に処理可能な薬剤である。しかし、銀アンミン錯体は、ある条件では爆発性の雷銀を生成することがあるため、製造工程に銀アンミン錯体を用いる場合は安全性に留意する必要があった。例えば、非特許文献１には雷銀の一種である窒化銀の反応性について記載されている。
【先行技術文献】
【特許文献】
【０００７】
【特許文献１】特開２００６−２２５７６０号公報
【特許文献２】特開２００１−１０７１０１号公報
【非特許文献】
【０００８】
【非特許文献１】Ｔｈｅ  ｃｈｅｍｉｓｔｒｙ  ａｎｄ  ｆｒｅｅ  ｅｎｅｒｇｙ  ｏｆ  ｆｏｒｍａｔｉｏｎ  ｏｆ  ｓｉｌｖｅｒ  ｎｉｔｒｉｄｅ,  Ｉｎｄｕｓｔｒｉａｌ  ＆  Ｅｎｇｉｎｅｅｒｉｎｇ  Ｃｈｅｍｉｓｔｒｙ  Ｒｅｓｅａｒｃｈ,  １９９１,  ３０,  ２５０３−２５０６
【発明の概要】
【発明が解決しようとする課題】
【０００９】
アンモニアを用いた湿式還元法による銀粉の製造方法は、上記したように爆発性の雷銀が生成するリスクを孕んでいる。雷銀の発生メカニズムについて、特許文献２に開示された技術から検討すると、残留する未反応の銀アンミン錯体を含む銀溶液を濃縮した場合に雷銀が生成する可能性がある。これは意図的に濃縮した場合に限られず、例えば反応槽や配管系から飛散した銀溶液が乾燥したり濃縮した場合でも同様に雷銀が生成するリスクがあると考えられる。
【００１０】
本発明はこのような従来の事情に鑑みてなされたものであり、銀アンミン錯体を含む銀溶液を危険な雷銀が発生しないように管理する方法、および危険な雷銀の発生を抑えながら銀アンミン錯体を含む銀溶液から銀粉を製造する方法を提供することを目的としている。
【課題を解決するための手段】
【００１１】
本発明の発明者らは、銀アンミン錯体が雷銀を生成する条件について鋭意研究を重ねた結果、銀およびアンモニアを少なくとも含む銀溶液中の特定の成分の濃度を調整することで雷銀の生成を抑え得ることを見出し本発明を完成するに至った。
【００１２】
即ち、本発明が提供する銀溶液の管理方法は、銀溶液中の全塩素および全炭酸の合計モル濃度を該銀溶液中の全銀のモル濃度で除した値を１と等しくするか又は１より大きくすることを特徴としている。
【００１３】
また、本発明が提供する銀粉の製造方法は、銀およびアンモニアを少なくとも含有する銀溶液に還元剤を添加して銀イオンを還元する銀粉の製造方法であって、前記銀溶液中の全塩素および全炭酸の合計モル濃度を該銀溶液中の全銀のモル濃度で除した値を１と等しくするか又は１より大きく５以下にすることを特徴としている。
【発明の効果】
【００１４】
本発明によれば、銀アンミン錯体を含む銀溶液であっても危険な雷銀が発生することがないので、安全且つ低コストに銀溶液を管理又は取り扱うことができ、また安全且つ低コストに銀粉を作製することができる。
【発明を実施するための形態】
【００１５】
以下、本発明に係る銀粉の製造方法の一具体例について説明する。この本発明の一具体例の銀粉の製造方法は、銀イオンおよびアンモニアを含む銀溶液から銀粉を製造する湿式還元法であり、先ずアンモニアを含む水溶液に銀塩を溶解して銀アンミン錯体を含む銀溶液を作製する。次にこの銀溶液に還元剤を添加することにより銀イオンを還元して銀粉を懸濁させる。この懸濁液を濾過し、得られた固形分を洗浄および乾燥することで銀粉が得られる。この方法は生産性が高く、得られる銀粉の粒径および結晶粒径の制御も容易である。
【００１６】
しかし、この方法では残留する未反応の銀アンミン錯体を含む溶液が乾燥等の過程で濃縮されると、爆発などの危険性を有する雷銀が生成されることが問題になる。さらに、乾燥等の過程のほか、飛散した銀溶液が乾いて濃縮することで雷銀が生成する恐れもある。ここで雷銀とは、窒化銀、アミド銀、およびイミド銀などの爆発性物質の一般的な総称であり、上記したように銀アンミン錯体を含む溶液を乾燥または加熱したり、アルカリ性物質の添加で該溶液中のアンモニア濃度が下がったりすると雷銀が生成される。
【００１７】
そこで、本発明の一具体例に係る銀粉の製造方法では、アンモニアを含有する銀溶液において、該銀溶液中の全塩素および全炭酸の合計モル濃度を該銀溶液中の全銀のモル濃度で除した値を１と等しくするか又は１より大きく５以下にしている。具体的には、銀イオンを還元する前の該銀溶液に含まれる全塩素のｍｏｌ濃度をＡとし、該銀溶液に含まれる炭酸イオン、炭酸水素イオン、および二酸化炭素分子（以降、これらを合わせて全炭酸とも称する）の合計ｍｏｌ濃度をＢとし、該銀溶液に含まれる全銀のｍｏｌ濃度をＣとした時、これらＡ，Ｂ、およびＣが下記式１または式２のいずれかの関係を満たすように調整する。なお、銀イオンには、銀アンミン錯体［Ａｇ（ＮＨ３）２］＋等の錯イオンや水和したイオンが含まれる。
【００１８】
［式１］
１＝（（Ａ＋Ｂ）／Ｃ）
［式２］
１＜（（Ａ＋Ｂ）／Ｃ）≦５
【００１９】
ここで全塩素のｍｏｌ濃度とは、銀溶液中に含まれる塩素および塩素を含む化学物質を塩素原子に換算したｍｏｌ濃度である。この塩素には、Ｃｌ−で示される塩素イオンやＣｌ２で示される塩素分子さらには塩素の化合物が含まれる。これらの化学物質のｍｏｌ濃度は、銀溶液のｐＨ、温度などの諸条件で定まる化学平衡定数や反応速度定数に従って変動する。
【００２０】
全炭酸のｍｏｌ濃度とは、銀溶液中に含まれる二酸化炭素や炭酸イオン等の全炭酸を二酸化炭素に換算したｍｏｌ濃度である。この全炭酸には、銀溶液に溶解した状態の二酸化炭素（ＣＯ２）分子、ＣＯ３−２で示される炭酸イオン、ＨＣＯ３−で示される炭酸水素イオン、およびこれらの化合物が含まれる。これらの化学物質のｍｏｌ濃度は、銀溶液中のｐＨ、温度などの諸条件で定まる化学平衡定数や反応速度定数に従って変動する。
【００２１】
全銀のｍｏｌ濃度とは、銀溶液中に含まれる銀の化学種を銀原子に換算したｍｏｌ濃度である。銀溶液中に含まれる銀は、ほとんどが銀アンミン錯体として存在するものであるが、化学平衡により銀アンミン錯体以外の錯体として存在する銀イオンも含まれる。
【００２２】
アンモニアが存在する銀溶液について発明者らは鋭意研究を行った結果、銀アンミン錯体とアンモニアが存在する銀溶液において、全塩素のｍｏｌ濃度（Ａ）と全炭酸のｍｏｌ濃度（Ｂ）の合計（Ａ＋Ｂ）と、全銀のｍｏｌ濃度（Ｃ）との関係が上記式１または式２のいずれかを満たす場合は、爆発性の雷銀の発生を回避できることを見出した。これは、反応系内の銀溶液に限るものではなく、例えば反応槽や配管系から漏れたり飛散したりした銀溶液が乾燥あるいは濃縮しても雷銀は生成しない。
【００２３】
しかも、銀イオン還元前の銀溶液を上記式１または上記式２のいずれかの条件を満たすように調整しておけば、還元工程以降の工程においても上記式１または上記式２の関係は維持されるので雷銀が発生することはない。すなわち、銀イオンの還元反応が進むと銀溶液中の銀イオンが銀粉になってその一部は沈降し、銀溶液から分離するので、銀溶液中に懸濁している微細な銀粉を銀溶液中の銀に含めても銀イオン還元前に比べて銀溶液中の全銀の濃度は低下するからである。
【００２４】
なお、上記式２の右側の等号付き不等号は、全塩素のｍｏｌ濃度（Ａ）と全炭酸のｍｏｌ濃度（Ｂ）の合計（Ａ＋Ｂ）が、全銀のｍｏｌ濃度（Ｃ）の５倍以下であることを条件とするものであり、これは銀粉の製造工程の経済性を考慮して導き出されたものである。前述したように、還元工程では全銀のｍｏｌ濃度は減少する傾向にあるので、塩素や二酸化炭素等の合計モル量を銀のモル量の５倍を超えて過剰に投入しなくてもよいことを示している。このように、上記式１または式２のいずれかを満たす条件下で銀粉を製造することにより、安全且つ低コストに銀粉を製造することができ、その工業的価値は極めて大きい。
【００２５】
なお、本発明の一具体例に係る銀粉の製造方法において、二酸化炭素を使用しない場合であっても、銀溶液中の全塩素のｍｏｌ濃度と全銀のｍｏｌ濃度とが上記式１または式２のいずれか満たすのであれば同等の効果が得られる。また、銀粉の製造方法において塩素を使用しない場合であっても、銀溶液中の全炭酸のｍｏｌ濃度と全銀のｍｏｌ濃度とが上記式１または式２のいずれか関係を満たすのであれば同等の効果が得られる。
【００２６】
次に、本発明に係る銀粉の製造方法を工程毎に詳細に説明する。まず、銀と錯化剤としてのアンモニアとを含有するアンモニア溶液に必要に応じて塩化物塩および／または炭酸塩を添加した後、銀塩として酸化銀、炭酸銀、塩化銀、硝酸銀、酢酸銀、および臭化銀からなる群から選ばれる１種類以上を溶解して銀溶液を得る。この銀溶液は前述したように全塩素および／または全炭酸のモル濃度を全銀のモル濃度で除した値が１と等しいか又は１より大きく５以下の範囲内となるように調整する。
【００２７】
この時、銀塩の添加だけで上記１と等しいか又は１より大きく５以下の条件を満たすのであれば、基本的に塩化物塩および／または炭酸塩は添加しなくてもよい。例えば、銀塩に塩化銀のみを用いた場合、銀溶液中に銀のモル数と等モルの塩素が存在することになるので、この塩素が脱気などで除去されない限り全塩素のｍｏｌ濃度を全銀のｍｏｌ濃度で除した値は１となるので上記の条件を満たすことになる。
【００２８】
銀塩は、比較的安価な原料である、酸化銀、炭酸銀、塩化銀、および硝酸銀の中から選ぶのが好ましく、得られる銀粉への不純物の混入を防止するため、工業用に安定的に製造されている高純度塩化銀を用いることがより好ましい。塩化銀を溶解するアンモニア水は、工業的に用いられる通常のものでよいが、不純物混入を防止するため、可能な限り高純度のものが好ましい。また、アンモニア水の濃度は、通常用いられる２５質量％程度でよく、必要に応じて純水で希釈してもよい。
【００２９】
必要に応じて添加する塩化物塩や炭酸塩は、溶解しないものや還元反応中に水酸化物のように沈殿が生じるものでなければ特に限定はなく、塩化物塩では塩化ナトリウム、塩化カリウム、塩化アンモニウム、塩化リチウムなどを使用することができる。一方、炭酸塩では、炭酸ナトリウム、炭酸水素ナトリウム、炭酸カリウム、炭酸アンモニウム、炭酸リチウムなどを使用することができる。
【００３０】
銀溶液を調製する具体的な方法としては、所定の量のアンモニア水が張り込まれた反応槽に塩化物塩および／または炭酸塩を投入し、これにより得られるアンモニア溶液を２０〜４５℃に保持して撹拌しながら銀塩を投入して十分に溶解すればよい。アンモニア溶液の温度が２０℃未満では、銀塩の溶解度が下がり生産性が悪くなる。一方、アンモニア溶液の温度が４５℃を超えるとアンモニアの揮発が激しくなり、一旦溶解した銀塩がアンモニアの揮発に伴って析出するため、安定した銀溶液が得られなくなる。得られた銀溶液は、引き続き２０〜４５℃に保持するのが好ましく、３５〜４０℃に保持することがより好ましい。
【００３１】
上記したアンモニア溶液への銀塩の投入では、得られる銀溶液中の銀濃度が８０〜１００ｇ／Ｌとなるように投入量を調整することが好ましい。この銀濃度が８０ｇ／Ｌ未満であっても得られる銀粉に問題はないが、１バッチ当たりで得られる銀粉の量が少なくなるため生産性が低下する。一方、銀濃度が１００ｇ／Ｌを超えることは、銀塩の析出が開始することから困難である。
【００３２】
次に、還元剤に分散剤を混合して還元剤混合液を作製する。還元剤には一般的な還元剤を用いることができるが、反応速度や薬剤のコストの面から、ヒドラジン、ヒドラジニウム塩、ホルマリン、アスコルビン酸、酒石酸が好ましい。一方、分散剤には、ポリビニルアルコール、ポリビニルピロリドン、ポリエチレンイミンなどを用いることができる。分散剤にポリビニルアルコールやポリビニルピロリドンを用いる場合は還元反応時に発泡する場合があるため、銀溶液又は還元剤混合液に市販の消泡剤を添加してもよい。また、ポリビニルアルコールを用いる場合は、シリコーン系界面活性剤を添加したものを用いることがより好ましい。
【００３３】
一般的な銀粉の湿式合成においては、還元剤の添加後数時間で銀アンミン錯体が還元されて核生成が起こり、核が成長して銀粒子が形成されると共に銀粒子同士の凝集が生じる。その際、分散剤は生成した銀粒子表面に吸着して、銀粒子同士の凝集を防いで分散させる働きを有する。尚、核が凝集しながら成長すると複数の核が成長してできた多結晶組織で構成される銀粒子となり、核が凝集せずにそのまま成長すると単結晶の銀粒子となる。
【００３４】
このように、核生成時から溶液中に分散剤を存在させることにより銀粒子の分散性を向上させて核の成長及び凝集を適度に調整することができる。その際、還元剤を銀溶液に添加する前に、還元剤と分散剤とを予め混合し、還元剤混合液として銀溶液に添加するのが好ましい。これにより、少ない分散剤でも核の表面に効率よく分散剤を吸着させることができる。
【００３５】
還元剤への分散剤の添加量は、分散剤の種類及び作製する銀粉の粒径により適宜決めればよいが、前述したいずれの分散剤を用いる場合であっても、銀溶液中に含まれる銀１００質量部に対して３〜１０質量部とすることが好ましい。また、銀溶液への還元剤混合液の添加量は、添加した還元剤混合液中の還元剤の量が銀溶液中の銀を全て還元できる量であればよく、そのために必要な最少限度の量とすることがコスト面から好ましい。例えば還元剤がアスコルビン酸の場合は、銀溶液中の銀１モル当たり０.２５モルが化学量論量であるので、その添加量は銀１モル当たり０.２５〜１モルが好ましく、０.２５〜０.３５モルがより好ましい。
【００３６】
この還元剤混合液を、前述したように好適には２０〜４５℃で保持されている銀溶液の温度以上にして銀溶液に添加する。その際、添加後の銀溶液の温度が２０℃以上５０℃以下となるように温度調節を行うのが好ましい。特に還元反応により温度上昇を伴う場合は、５０℃を超えないように留意することが望ましい。具体的な昇温の程度は、１バッチで作製される銀粉の量、還元剤の投入速度、銀溶液の撹拌状態、反応槽の温度管理状態（冷却機能の有無や放熱性）などにより異なるが、再現性があるため、あらかじめ試験を行うことでどの程度温度が上昇するか把握することができる。この試験結果に基づいて、還元反応時の銀溶液の温度が２０〜５０℃の範囲内に収まるように運転すればよい。その際、還元による温度上昇が大きい場合には、ジャケット付き反応容器を用いて水冷するなど一般的な温度制御を行えばよい。
【００３７】
還元剤混合液を添加した後の銀溶液は、還元反応を均一化させると共に銀粒子同士の凝集を防止するため、連続的に撹拌することが好ましい。撹拌方法には特に限定がなく、一般的な撹拌装置を用いて攪拌すればよい。さらに、必要に応じて還元による銀粒子の生成が終了する前に脂肪酸を添加してもよい。脂肪酸としてはオレイン酸やオレイン酸塩、ステアリン酸やステアリン酸塩、またはこれらをエマルジョン化したものから選択することができる。
【００３８】
このようにして作製した銀微粒子を含んだ懸濁液を一般的な濾過手段で濾過した後、得られた湿潤状態の銀粉（以降、ケーキとも称する）を洗浄および乾燥することで銀粉が得られる。ケーキの洗浄方法には特に限定はなく、例えば銀粉のケーキを水に投入し、撹拌機又は超音波洗浄器を使用して撹拌した後、再度濾過して銀粉を回収する方法が好ましい。この場合、水への投入、撹拌及び濾過からなる洗浄操作を、複数回繰返すことがより好ましい。この洗浄に用いる水は銀粉に対して有害な不純物元素を含有していない水を使用するのが好ましく、純水の使用が特に好ましい。
【００３９】
上記洗浄後の銀粉の乾燥方法としては、例えば洗浄後の銀粉のケーキをステンレスパッド上に敷き詰め、大気オーブン又は真空乾燥機などの市販の乾燥装置を用いて、４０〜８０℃の温度で加熱することにより乾燥させるのが好ましい。得られる銀粉の粒径は、用途により異なるが、還元剤混合液の添加方法や撹拌速度などの各種条件を制御することで、平均粒径２μｍ以下の粒度のそろった銀粉を得ることができる。
【００４０】
銀およびアンモニアを含む銀溶液を管理する場合においても、上記した本発明の一具体例の銀粉の製造方法と同様に、銀溶液中の全塩素のｍｏｌ濃度および全炭酸のｍｏｌ濃度の合計を全銀のｍｏｌ濃度で除した値が上記した式１に示すように１と等しいか、又は下記式３に示すように１より大きくなるように調整することで雷銀の生成を回避することができる。この銀溶液の管理には、例えばアンモニアを含有する銀溶液の化学分析や廃液処理などを挙げることができる。なお、上記銀溶液の管理の際に例えば銀溶液が床面にこぼれたり飛散したりしてそのまま乾いた場合でも雷銀の生成を回避できる。
［式３］
１＜（（Ａ＋Ｂ）／Ｃ）
【実施例】
【００４１】
［実施例１］
２８％アンモニア水１ｇに塩化ナトリウムを２８ｍｇを添加し、更に酸化銀（Ｉ）を５０ｍｇ溶解して試料１の銀溶液を作製した。また、塩化ナトリウムの添加量を２８ｍｇに代えてそれぞれ６３ｍｇおよび８５ｍｇにした以外は上記試料１と同様にして試料２および試料３の銀溶液を作製した。更に、塩化ナトリウムおよび酸化銀（Ｉ）の溶解に代えて塩化銀を６２ｍｇ溶解した以外は上記試料１と同様にして試料４の銀溶液を作製した。これら試料１〜４の銀溶液中の塩素のモル濃度を銀のモル濃度で除した値はそれぞれ１.１、２.４、３.４、および１.０となる。
【００４２】
これら銀溶液を常温で乾燥したところ、いずれも雷銀を生成することなく塩化銀を生成することができた。ここで雷銀の生成の有無は、乾燥後に得られた固形分をサンプリングし、これに波長９２０ｎｍ〜９４０ｎｍ、パルスピーク出力５Ｗ、パルス幅２ｍ秒の赤外線レーザを照射して起爆試験を行い、爆発しなければ雷銀は生成していないと判断した。なお、このことから、銀溶液は飛散などによって液が乾燥しても安全であることが分かる。
［比較例］
【００４３】
比較のため、２８％アンモニア水１ｇに塩化銀４６ｍｇおよび酸化銀（Ｉ）１３ｍｇを溶解して試料５の銀溶液を作製した。また、２８％アンモニア水１ｇに塩化銀３１ｍｇおよび酸化銀（Ｉ）２５ｍｇを溶解して試料６の銀溶液を作製した。更に、２８％アンモニア水１ｇに塩化銀１６ｍｇおよび酸化銀（Ｉ）３８ｍｇを溶解して試料７の銀溶液を作製した。これら試料５〜７の銀溶液中の塩素のモル濃度を銀のモル濃度で除した値はそれぞれ０.７５、０.５、および０.２５となる。
【００４４】
これら試料５〜７の銀溶液についても実施例１と同様にして常温での乾燥を行った。乾燥後に得られた固形分をサンプリングし、実施例１と同様にして起爆試験を行った結果、試料５〜７のいずれも雷銀の生成が部分的に認められた。このことから、試料５〜７の銀溶液は飛散などによって床面に付着して乾燥すると爆発性の雷銀を生成する危険性があることが分かる。
【００４５】
［実施例２］
２８％アンモニア水１ｇに、塩化銀４６ｍｇおよび酸化銀（Ｉ）１３ｍｇを溶解して塩素のモル濃度を銀のモル濃度で除した値を０.７５となる銀溶液を作製した。この銀溶液に更に炭酸ガスを吹き込んで吸収させた後、常温で乾燥した。その結果、雷銀の生成は認められなかった。残留物をフーリエ変換赤外分光法により分析したところ、残留物の組成は塩化銀６０モル％および炭酸銀４０モル％であり、塩素および炭酸のモル濃度を銀のモル濃度で除した値は１.０であった。この銀溶液は飛散などによって液が乾燥しても安全であることが分かる。
【００４６】
［実施例３］
実施例１の試料１と同じ組成の銀溶液を銀量が１０ｇ含まれるようにして調製した。また、還元剤であるアスコルビン酸（関東化学製試薬）４.６８ｇを３６℃の純水２０ｍリットルに溶解させた還元剤水溶液を調製した。更に、ポリビニルアルコール（（株）クラレ製、ＰＶＡ２０５）０.５５ｇと界面活性剤（日本エマルジョン（製）、ＳＳ−５６０２）０.０７ｇを分取し、３６℃の純水１０ｍリットルに溶解させた分散剤水溶液を調製した。
【００４７】
上記銀溶液を攪拌しながら、還元剤混合液を投入し、銀溶液を還元して銀粒子を含んだスラリーを得た。このスラリーをメンブレンフィルターを使用して濾過することで銀粒子を固液分離した。次いで、得られた銀粒子のケーキを０.０１ｍｏリットル／リットル水酸化ナトリウム水溶液３００ｍリットル中に投入して１５分間攪拌した後、孔径０.１μｍのメンブレンフィルターで濾過して回収した。これら水酸化ナトリウム水溶液への投入、撹拌および濾過からなる洗浄操作をさらに２回繰り返した。
【００４８】
こうして得られた銀粒子のケーキを純水３００ｍリットル中に投入して１５分間撹拌した。その後、孔径０.１μｍのメンブレンフィルターで濾過し、回収した湿潤状態の銀粉をステンレスパッドに敷き詰め、真空乾燥機にて６０℃で１０時間乾燥した。乾燥後の銀粒子をジェットミルに導入し、乾燥凝集を解砕して銀粉を得た。この銀粉を１５０００倍で撮影した走査型電子顕微鏡（ＳＥＭ）写真上で２００〜３００個の一次粒子の粒径を測定し、個数平均することにより平均粒径を求めたところ０.６５μｍであった。